(57)【要約】      （修正有）【課題】移動型炉床炉を用いて還元金属を製造する際に、低い炉内温度の下で、高品質の還元鉄を効率よく生産する還元金属の製造方法を提供する。【解決手段】移動型炉床炉１の移動床１１上に、炭材が用いられる床敷材３を積載し、その上に金属含有物、固体還元剤および造滓材を含む混合原料２を装入し、移動床が炉内を移動する間に加熱し、還元して還元生成物を生成させたのち、溶融させてスラグ分を分離することにより還元金属を得る方法において、移動型炉床炉から排出される排ガスの酸素濃度を０．５ｖｏｌ％以上とし、かつ、移動床上に積載する床敷材である炭材として、その一部もしくは全部を灰分７ｍａｓｓ％以下の石炭を用いて還元金属を製造する。【選択図】図１
2007246958.tif 000002
【特許請求の範囲】
【請求項１】
移動型炉床炉の移動床上に、まず、炭材が用いられる床敷材を積載し、その上に金属含有物、固体還元剤および造滓材を含む混合原料を装入し、移動床が炉内を移動する間に加熱し、還元して還元生成物を生成させたのち、溶融させてスラグ分を分離することにより還元金属を得る方法において、移動型炉床炉から排出される排ガスの酸素濃度を０．５ｖｏｌ％以上とし、かつ、移動床上に積載する床敷材である炭材として、その一部もしくは全部を灰分７ｍａｓｓ％以下の石炭を用いることを特徴とする還元金属の製造方法。
【請求項２】
前記金属含有物は、鉱石、製錬ダストおよび製錬スラッジのうちのいずれか一種あるいは２種以上の混合物であることを特徴とする請求項１に記載の還元金属の製造方法。
【請求項３】
前記固体還元剤は、石炭、石炭チャー、ピッチおよびコークスのうちのいずれか一種あるいは２種以上の混合物であることを特徴とする請求項１または２に記載の還元金属の製造方法。
【請求項４】
前記造滓材は、ＣａＯ、ＭｇＯおよびＮａ２Ｏのうちのいずれか一種あるいは２種以上を含む鉱物性物質のうちの一種あるいは２種以上の混合物であることを特徴とする請求項１〜３のいずれか１項に記載の還元金属の製造方法。
【請求項５】
炉内温度を、１４５０℃以下で操業することを特徴とする請求項１〜４のいずれか１項に記載の還元金属の製造方法。
【発明の詳細な説明】
【技術分野】
【０００１】
本発明は、金属含有原料を移動型炉床炉内に装入したのち移動させながら加熱、還元し、少なくとも一度は溶融させて金属含有物、例えば還元鉄を製造する方法に関する。
【背景技術】
【０００２】
粗鋼を製造する方法の１つとして電気炉によって行う方法がある。この方法は、原料を電気エネルギーによって加熱し、溶解して、場合によってはさらに精錬して、所望の鋼とする技術である。また、この方法は、原料として主にスクラップを使用している。しかし、近年、そのスクラップの需給が逼迫していることから、スクラップに換えて還元鉄を使用する提案がある。
【０００３】
その還元鉄は、例えば、特許文献１に開示されるような方法によって製造することができる。この方法は、移動型炉床炉内を水平方向に移動する炉床（移動床）上に、主として鉄鉱石と固体還元剤とを積載し、上方からの輻射伝熱によってこの鉄鉱石等の原料を加熱し、還元し、さらには該移動床上に生成する還元生成物を溶融することにより、還元鉄を製造する方法であり、移動炉床炉法とも呼ばれている。
【０００４】
この方法に用いられる移動炉床炉とは、移動型炉床炉内に配設される炉床（移動床）が水平方向に移動する過程で、原料を加熱して還元する炉であり、環状の移動床が、図１に示すように回転する形式をとるのが普通であり、それ故に回転炉床炉とも呼ばれている。
【０００５】
例えば、代表的な移動炉床炉は、図１に示すように、予熱帯１０ａ、還元帯１０ｂ、溶融帯１０ｃおよび冷却帯１０ｄに区画された環状型加熱炉の加熱炉炉体１０内に、回転しながら連続的に移動する移動床１１を配設してなるものである。そして、この炉は、前記移動床１１上に、例えば、鉄鉱石（炭材内装ペレットが用いられることもある）と固体還元剤からなる混合原料１２を積載して加熱し、還元し、その後、少なくとも一度は溶融させるようになっている。かかる移動床１１は、通常、耐火物でライニングされた炉体１０によって囲われているが、特許文献１に開示されているように、炉床耐火物保護のために、混合原料層とは別に、床敷材となる炭材の層が設けられる場合がある。また、この炉体１０の上部にはバーナー１３が配設され、このバーナー１３を熱源として、移動床１１上の鉄鉱石等が還元される。なお、図１において、１４は原料を移動床１１上に装入する装入装置、１５は還元物を排出する排出装置である。また、炉体１０内の雰囲気温度は還元帯では通常、１３００℃程度に調節されているが、溶融帯では１５００℃前後の高温に制御される。
【０００６】
鉄含有物、例えば鉄鉱石は、その産地によって差はあるものの、多くの脈石成分を含むのが普通である。また、固体還元剤の代表例である石炭、石炭チャー、コークスにもまた灰分等が含まれている。そのために、還元操作のみを行う移動炉床炉法では、製品である脈石分や該還元剤中の灰分が還元鉄中に不可避に混入するという問題がある。しかし、特許文献１に開示されているように、移動型炉床炉法の場合、還元後の原料を溶融させることができるから、メタルから脈石分であるスラグを分離することができる。ただし、単にそれだけで、鉄鉱石中の脈石成分の除去が完全にできるわけではなく、高品質の還元鉄を製造できることにはならない。
【０００７】
また、この移動型炉床炉法において、還元生成物からスラグを分離し、還元金属（メタル）を得るには、従来、原料の加熱−還元の温度をできるだけ高くすることが有利だと考えられてきた。即ち、炉内温度を高温にすることで、還元反応の速度および溶融速度を大きくすることができ、ひいては還元生成物からのメタルとスラグの分離、とくに脈石分の分離が容易になると考えられるからである。
【特許文献１】特開平１１−１７２３１２号公報
【発明の開示】
【発明が解決しようとする課題】
【０００８】
しかしながら、反応温度を高くするということは、移動型炉床炉の炉内温度を高くするということであり、これは、この移動型炉床炉の耐火物への熱負荷を大きくすることにつながる。一方で、その弊害を避けるために、炉体の冷却等を強化すれば、結果として熱損失が大きくなり、プロセス全体の消費熱量を増やすことになる。
【０００９】
そこで、本発明の目的は、移動型炉床炉を用いて還元金属を製造する際に、炉内温度をできるだけ低くして、高品質の還元鉄を効率よく生産するための還元金属の製造方法を提案することにある。
【課題を解決するための手段】
【００１０】
従来技術が抱えている上述した課題を解決するために、発明者らは、還元生成物がメタルとスラグとに分離する条件についての研究の中で、還元金属の品質ならびに生産性の向上を図るには、これらの分離をいかに円滑に行わせるかが重要であるとの知見を下に、メタルとスラグの円滑な分離を実現する手段を開発した。
【００１１】
即ち、本発明は、移動型炉床炉の移動床上に、まず、炭材が用いられる床敷材を積載し、その上に金属含有物、固体還元剤および造滓材を含む混合原料を装入し、移動床が炉内を移動する間に加熱し、還元して還元生成物を生成させたのち、溶融させてスラグ分を分離することにより還元金属を得る方法において、移動型炉床炉から排出される排ガスの酸素濃度を０．５ｖｏｌ％以上とし、かつ、移動床上に積載する床敷材である炭材として、その一部もしくは全部を灰分７ｍａｓｓ％以下の石炭を用いることを特徴とする還元金属の製造方法を提案する。
【００１２】
本発明において、前記金属含有物としては、鉱石とくに鉄鉱石、金属含有ダストとくに製鉄ダストおよび金属含有スラッジとくに製鉄スラッジのうちのいずれか一種あるいは２種以上の混合物が用いられる。
本発明において、前記固体還元剤としては、石炭、石炭チャー、ピッチおよびコークスのうちのいずれか一種あるいは２種以上の混合物の粉が用いられる。
本発明において、前記造滓材としては、ＣａＯ、ＭｇＯおよびＮａ２Ｏのうちのいずれか一種あるいは２種以上を含む鉱物性物質、例えば、石灰石、脱硫スラグ、転炉スラグ、ドロマイト、蛇紋岩あるいは蛍石などのうちの一種あるいは２種以上の混合物が用いられる。
本発明において、移動型炉床炉は、炉内雰囲気を１４５０℃以下の温度にして操業する。
【発明の効果】
【００１３】
本発明によれば、還元金属の生産性を向上させることができると共に、還元率の高い品質の良好な還元鉄を製造することができる。また、本発明によれば、炉内温度を低くして移動型炉床炉への熱負荷を抑えると共に、熱エネルギーの低減によって、低コストで還元鉄を製造することができる。また、本発明によれば、低温で操業することにより、耐火物や機械設備の寿命を向上させることができる。
【発明を実施するための最良の形態】
【００１４】
以下に述べる例は、還元金属として還元鉄を製造する例を述べるものである。ただし、本発明は、還元鉄だけでなくその他の金属材料の製造技術としてももちろん有効である。
発明者らはまず、鉄鉱石、コークスおよび石灰石からなる混合原料を、移動型炉床炉に代えて竪型炉の炉内に設置した黒鉛製るつぼ内に装入し、移動型炉床炉の炉内温度パターンを模擬した熱を供給しながら、このるつぼ内の混合原料の様子を観察した。そして、昇温を途中で中止してその時点での生成物の組成分析等も行った。
【００１５】
その結果、混合原料中の鉄鉱石はまず、この原料中に混合されているコークス（炭素）と反応し、少なくとも一部はＦｅＯやＦｅにまで還元され、その後、溶融してＦｅＯ系のスラグを生成する。このとき、炉内ではコークス（固体還元剤）による直接還元に加え、このときに発生するＣＯガスとも還元反応が生じる。これらの反応により、前記混合原料からは還元生成物が得られると共に、この還元生成物からは溶融メタルと溶融スラグが分離生成する。
【００１６】
一般に、溶融スラグと溶融メタルが分離する時の該溶融スラグ中のＦｅＯ濃度は、３０ｍａｓｓ％と高い状態になる。そのため、溶融スラグと溶融メタルとは互いに濡れやすく、このときの溶融スラグは、溶融メタル（液滴）の表面全体を完全に覆う“完全濡れ”の状態になっている。そのため、このまま凝固するとメタルとスラグは強く密着したままとなり、容易には剥がれにくくなる。
【００１７】
その後、溶融スラグ中のＦｅＯの還元がさらに進んで、溶融スラグ中のＦｅＯ濃度が１０ｍａｓｓ％程度以下にまでなると、溶融メタルと溶融スラグとの間の濡れ性は悪くなり、接触角が大きくなって、メタル表面からすべり落ちる。また、両相の密着力が低下して、冷却後に容易に剥がすことができるようになる。
【００１８】
なお、溶融スラグからの溶融メタルの分離を速くするには、ＦｅＯ還元を促進することによって、溶融スラグ中のＦｅＯ濃度をできるだけ速く１０ｍａｓｓ％程度以下にして、メタル粒とスラグ粒が剥がれやすくすることが重要である。
【００１９】
このことを確かめるために、発明者らは、溶融スラグ中のＦｅＯの還元挙動について検討した。一般に、溶融スラグ中のＦｅＯの還元は、スラグとメタルとの界面において、溶融スラグ中のＦｅＯが溶融メタル中に溶解している炭素によって還元されるか、還元反応によって生成するＣＯガスによって還元されることによって進むことが知られている。したがって、溶融スラグ中のＦｅＯの還元を、反応温度を上げることなく促進させるためには、溶融スラグ中のＦｅＯと接触する還元剤（炭素あるいはＣＯガス）の供給速度を上げることなどの対策が有効と考えられる。
【００２０】
この点に関し、本発明では、移動床１１上に、まず、コークスや石炭あるいはチャーの如き炭材粒子からなる床敷材を敷き詰め、その上に前記混合原料を積載する方法を採用する。このことにより、前記溶融メタル中への十分な炭材の供給を行うことができる。即ち、上述したように、溶融した還元生成物はまず、比重差によって溶融メタルの粒子が下方（溶融スラグ下）に移動して、その下層にある上記床敷材である炭材粒子に直接接して、浸炭反応と呼ばれる、溶融メタル中への炭素原子の溶解反応が起こって、還元剤の供給を受けることになる。
【００２１】
このような浸炭反応によって溶融メタル中へ供給された炭素は、スラグ中のＦｅＯ濃度を低下させ、濡れ性の低下を招いて溶融メタルと溶融スラグの分離を誘発する。つまり、溶融メタル中への浸炭を迅速に行い、ＦｅＯの還元反応を促進することが生産性の向上という本発明の目的に適うこととなるのである。
【００２２】
還元剤中の炭素のメタル中への浸炭速度（Ｋ）については、文献（C．WUandV．SahajwaHa，MetaHurgicaI  and  Material  Trans．B，2000，VOI31B，PP243）に、図２に示すような石炭や黒鉛中の灰分との関係として報告されている。すなわち、浸炭速度Ｋは、石炭中の灰分が少ないほど増大することが記載されている。このことは石炭中の灰分が多いと、それだけ石炭中の炭素分と溶鉄（メタル）との接触機会が少なくなり、溶融メタルへの浸炭反応が阻害されることを意味している。
従って、本発明において、溶融メタルへの浸炭反応の促進を通じて、該メタルの融点を下げることによって、スラグとメタルとの円滑な分離を促進して生産性の向上を図るには、床敷材として用いる炭材、即ち、石炭の灰分が少ない方がよいことがわかる。
【００２３】
なお、上記の報告はまた、窒素雰囲気中での測定結果を示しているが、移動型炉床炉での炉内雰囲気は、炉体に取付けた昇温用バーナー１３による燃焼ガス雰囲気である。特に、移動型炉床炉では、燃料の発熱を最大限に利用するために、燃料を完全燃焼させてしかも燃焼ガス中の酸素ガスができるだけ少なくなるように制御することが望ましい。ただし、炉内ではガスの偏流等が起こるため、燃料の完全燃焼を実現するためには、燃焼ガスが炉内から排出される位置において、酸素が若干残留するように制御することが有効である。つまり、移動型炉床炉では、炉内は、少し酸化性ガス雰囲気になるように保持されていることが望ましいと言える。
【００２４】
そこで、発明者らは、このような酸化性ガス雰囲気中における酸素濃度が、炭材（石炭）から溶融メタルへの浸炭速度Ｋに与える影響について、灰分１０ｍａｓｓ％、７ｍａｓｓ％の場合についてそれぞれ試験を試みた。
【００２５】
この試験は、所定の炭材１００ｇを入れたアルミナるつぼを電気炉に入れ、１５００℃で加熱しながら、１０リットル／分で上部から試料ガスを吹き込み、その後、浸炭実験に供して浸炭速度を測定したものである。炭材と試料ガスとの接触時間は、移動型床炉床の加熱時間である１５分と５分とにした。また、試料ガスは、ＣＯ２濃度を２０ｍａｓｓ％とし、所定量の酸素と残部を窒素とする混合ガスを使用した。
【００２６】
図３は、雰囲気中の酸素濃度と浸炭速度Ｋとの関係を示すもので、１５分間加熱したときの浸炭速度Ｋの変化である。また、図４は、５分間加熱したときの浸炭速度Ｋの変化である。これらの図から明らかなとおり、雰囲気中の酸素濃度を増加させると、灰分が７％、１０％の場合とも、浸炭速度Ｋが減少する。とくに、酸素濃度が容積比で０．５ｖｏｌ％まで増加すると、浸炭速度Ｋは急激に減少している。これは、雰囲気中の酸素濃度が０．５ｖｏｌ％まで増加すると、この時点で石炭の表面が灰分で急速に被覆され、浸炭反応を阻害することが原因だと考えられる。しかし、一旦０．５ｖｏｌ％を超えると、既に石炭表面への灰分の被覆が完了し、それ以降は浸炭速度減少のペースは小さくなることがわかった。
【００２７】
また、それぞれの図に、灰分１０ｍａｓｓ％と７ｍａｓｓ％における炭材の浸炭速度の比Ｋ／Ｋを示した。この図に明らかなとおり、灰分が１０ｍａｓｓ％と多い炭材については、雰囲気ガス中の酸素濃度の増加による浸炭速度の低下が、灰分７ｍａｓｓ％の石炭よりも多いことがわかる。また、１５分よりも５分の方がこの比率の増加傾向が大きく、炭材中灰分による浸炭速度の差がより大きくなることがわかった。
【００２８】
以上の実験結果をまとめると、床敷材として使う炭材中の灰分が７ｍａｓｓ％よりも少なければ、たとえ酸素濃度が０．５ｖｏｌ％以上であっても、灰分１０ｍａｓｓ％程度の一般石炭を使用した操業と比較して、浸炭速度Ｋは３倍以上になり、浸炭速度の促進とＦｅＯスラグの還元により、スラグとメタルが良好に分離して、移動型炉床炉の生産性を高めることができるようになる。
【００２９】
本発明法において、上記炭材は、床敷層の少なくとも表面に存在すればよく、全ての床敷炭材を低灰分の炭材とする必要はない。このようなケースでの石炭の量は、飽和炭材量以下であっても、メタル量の２ｍａｓｓ％程度以上に相当する量であればよい。この２ｍａｓｓ％という数値は、鉄炭素系状態図によれば液相生成炭素濃度である。メタル中に液相が生成すれば、メタル相内での炭素原子の拡散が飛躍的に増加する量である。たとえば、操業中の鉱石積載量１０ｋｇ／ｍ２であれば生成メタル量は６ｋｇ／ｍ２であり、黒鉛投入量は１２０ｇ／ｍ２以上を床敷炭材層の最表層に装入すれば十分である。
【００３０】
なお、この移動型炉床炉の操業において、炉温については、炉体にかかる熱負荷を軽減する意味で１４５０℃以下とする。この温度では、通常、浸炭速度Ｋが遅いので、その浸炭速度がＦｅＯ還元反応をも律速してしまう可能性があるが、本発明では、床敷材として、黒鉛を用いているので、浸炭速度が速くなり、浸炭反応の促進が図られるため、たとえ、１４５０℃以下であっても生産性を上げることが可能になる。
【実施例】
【００３１】
発明者らは実際のプラントにおいて、上記事実を確認すべく実験操業を行った。即ち、移動型炉床炉として図１に示す回転炉床炉１を用い、表１に示す成分組成の鉄鉱石、表２に示す化学成分の石炭および造滓剤を表３に示す割合で混合し、この混合原料２を移動床１１上に積載した床敷層３の上に積み、最高温度を１５００℃に設定した炉内で、この移動床を移動させることにより、還元鉄とスラグを製造した。使用した上記移動型炉床炉は、表４に示す仕様の設備であって、炉中心径７ｍ、炉床の幅は１ｍである。
【００３２】
この実施例では、鉄鉱石、炭材、その配合比率などは全て同一とし、
ａ．比較例１では、排ガス酸素濃度を０．２ｖｏｌ％とし、炉内最高温度を１５００℃に設定し、灰分１０ｍａｓｓ％の石炭を使用した例、
ｂ．比較例２では、排ガス酸素濃度を０．２ｖｏｌ％とし、炉内最高温度を１４４０℃に設定し、灰分１０ｍａｓｓ％の石炭を使用した例、
ｃ．実施例１では、排ガス酸素濃度を０．５ｖｏｌ％とし、炉内最高温度を１５００℃に設定し、灰分７ｍａｓｓ％の石炭を使用した例、
ｄ．実施例２では、排ガス酸素濃度を０．５ｖｏｌ％とし、炉内最高温度を１４４０℃に設定し、灰分７ｍａｓｓ％の石炭を使用した例、
ｅ．実施例３では、排ガス酸素濃度を０．５ｖｏｌ％とし、炉内最高温度を１５００℃に設定し、灰分７ｍａｓｓ％の石炭を表層５ｍｍにのみ積載した例、
であり、その操業結果を図５に示す。
【００３３】
【表１】
2007246958.tif 000003
【００３４】
【表２】
2007246958.tif 000004
【００３５】
【表３】
2007246958.tif 000005
【００３６】
【表４】
2007246958.tif 000006
【００３７】
図５に示す生産性は、回転炉床炉１の単位炉床面積で一日に生産される粒鉄量で表わした。また、表５には、本発明法１、２、３と比較例１、２について生産された粒鉄中のＣ濃度とスラグ中のＦｅＯ濃度を示す。これらの図、表から明らかように、灰分７ｍａｓｓ％以下の炭材（黒鉛）を使用することにより、生産性が向上する。また、本発明適合例のほうが、同一のＦｅＯ濃度であるのに対して、粒鉄中の炭素濃度が高くなることもわかる。
なお、粒鉄中の炭素は、溶解時酸素を吹き込むことで燃料として利用できるため、電気炉で溶解を行う場合に電力原単位を下げる効果がある。このことにより、粒鉄の市場価値をあげることができ、本プロセスの経済性を向上させる効果が期待できる。
【００３８】
【表５】
2007246958.tif 000007
【産業上の利用可能性】
【００３９】
本発明は、移動型炉床炉によって還元金属、とくに還元鉄を効率よく製造する際の技術を提案するものであるが、その他、鉄以外の還元金属を製造技術としても適用が可能である。
【図面の簡単な説明】
【００４０】
【図１】移動型炉床炉の概念図（ａ）および原料装入層の断面図（ｂ）である。
【図２】石炭中灰分量の浸炭速度に与える影響を示すグラフである。
【図３】酸化処理後の浸炭速度の変化（酸化時間１５分）を示すグラフである。
【図４】酸化処理後の浸炭速度の変化（酸化時間５分）を示すグラフである。
【図５】実施例における生産性の比較グラフである。
【符号の説明】
【００４１】
１  回転炉床炉
２  混合原料
３  床敷層
１０  炉体
１０ａ  予熱帯
１０ｂ  還元帯
１０ｃ  溶融帯
１０ｄ  冷却帯
１１  移動床
１２  混合原料
１３  バーナー
１４  装入装置
１５  排出装置
【図１】
2007246958.tif 000008
【図２】
2007246958.tif 000009
【図３】
2007246958.tif 000010
【図４】
2007246958.tif 000011
【図５】
2007246958.tif 000012